СПОСОБ ИЗГОТОВЛЕНИЯ ЛИСТА С ZnAIMg ПОКРЫТИЕМ С ОПТИМИЗИРОВАННЫМ ОТЖАТИЕМ И СООТВЕТСТВУЮЩИЙ ЛИСТ

1. Способ изготовления листа, содержащего изготовленную из стали подложку, по меньшей мере на одну поверхность которой нанесено металлическое покрытие, содержащее Al и Mg, при этом остальное в указанном металлическом покрытии состоит из Zn, неизбежных примесей, и возможно, одного или нескольких из дополнительных элементов, выбранных из: Si, Sb, Pb, Ti, Ca, Mn, Sn, La, Ce, Cr, Zr или Bi, причем содержание по массе каждого из возможных дополнительных элементов в металлическом покрытии составляет менее 0,3%, при этом в металлическом покрытии содержание Al по массе составляет от 0,5% до 8%, а содержание Mg по массе составляет от 0,3% до 3,3%; при этом указанный способ включает по меньшей мере следующие стадии, на которых:
обеспечивают подложку;
наносят металлическое покрытие на по меньшей мере одну поверхность (5) путем погружения подложки в ванну для получения указанного листа;
осуществляют отжимание металлического покрытия при использовании по меньшей мере одного сопла, выпускающего отжимающий газ на металлическое покрытие через по меньшей мере одно выходное отверстие, при этом лист перемещается перед соплом, отжимающий газ выпускается из сопла вдоль основного направления (Е) выпуска, ограничительный кожух определяет ограниченную область, по меньшей мере ниже по ходу от зоны воздействия отжимающего газа на лист;
осуществляют отверждение металлического покрытия, причем в указанном способе
при этом
где Z представляет собой расстояние между листом и соплом вдоль основного направления (Е) выпуска отжимающего газа, Z выражается в м;
представляет собой объемное содержание кислорода в ограниченной области;
d представляет собой среднюю высоту выходного отверстия сопла вдоль направления (S) перемещения листа, проходящего перед соплом, d выражается в м;
-1
V представляет собой скорость перемещения листа, проходящего перед соплом, V выражается в мсек; и
-2
Р представляет собой избыточное давление отжимающего газа в сопле по сравнению с атмосферным давлением, Р выражается в Нм.
2. Способ по п. 1, который дополнительно включает стадию холодной прокатки листа, выполняемую до стадии осаждения покрытия.
3. Способ по п. 1, который дополнительно включает стадию дрессировки листа, выполняемую после стадии отверждения покрытия.
4. Способ по п. 1, в котором содержание по массе Al в металлическом покрытии составляет от 0,5% до 3,9%.
5. Способ по п. 4, в котором содержание по массе Al в металлическом покрытии составляет от 1,5% до 3,9%.
6. Способ по п. 1, в котором содержание по массе Al в металлическом покрытии составляет от 4,4% до 5,6%.
7. Способ по п. 1, в котором содержание по массе Mg в металлическом покрытии составляет от 1,0% до 3,3%.
8. Способ по п. 7, в котором содержание по массе Mg в металлическом покрытии составляет от 2,5% до 3,3%.
9. Способ по п. 1, в котором содержание по массе Mg в металлическом покрытии составляет от 0,3% до 1,5%.
10. Лист, изготавливаемый способом по п. 1, который содержит изготовленную из стали подложку, по меньшей мере на одну поверхность которой нанесено металлическое покрытие, содержащее Al и Mg, при этом остальное в указанном металлическом покрытии состоит из Zn, неизбежных примесей, и, возможно, одного или нескольких из дополнительных элементов, выбранных из: Si, Sb, Pb, Ti, Ca, Mn, Sn, La, Ce, Cr, Zr или Bi, причем содержание по массе каждого из возможных дополнительных элементов в металлическом покрытии составляет менее 0,3%, при этом в металлическом покрытии содержание Al по массе составляет от 0,5% до 8%, а содержание Mg по массе составляет от 0,3% до 3,3%.
11. Лист по п. 10, в котором содержание по массе Al в металлическом покрытии составляет от 0,5% до 3,9%.
12. Лист по п. 11, в котором содержание по массе Al в металлическом покрытии составляет от 1,5% до 3,9%.
13. Лист по п. 10, в котором содержание по массе Al в металлическом покрытии составляет от 4,4% до 5,6%.
14. Лист по п. 10, в котором содержание по массе Mg в металлическом покрытии составляет от 1,0% до 3,3%.
15. Лист по п. 14, в котором содержание по массе Mg в металлическом покрытии составляет от 2,5% до 3,3%.
16. Лист по п. 10, в котором содержание по массе Mg в металлическом покрытии (7) составляет от 0,3% до 1,5%.